(57)【要約】本発明は、ポリ（エステル）カーボネート、グラフトポリマーまたはそれらの混合物からなる群から選択される成分を含有するポリマー配合物に関する。この配合物は、２次成分としてポリアルキレンナフタレートを、所望によりビニル（コ）ポリマー、ポリアルキレンテレフタレートまたはそれらの混合物からなる群から選択される別の成分と共に含有するが、ポリカーボネート、ポリアルキレンナフタレートおよび所望によりポリアルキレンテレフタレートの混合物はテトラフルオロエチレンポリマーを含有しない。【特許請求の範囲】
【請求項１】
ポリ（エステル）カーボネートＡ、グラフトポリマーＢまたはそれらの混合物からなる群から選択される１の成分と、第２成分としてポリアルキレンナフタレートＣとを、所望によりさらにビニル（コ）ポリマーＤ１、ポリアルキレンテレフタレートＤ２またはそれらの混合物から選択される成分Ｄと共に含有するポリマー配合物であって、但しポリカーボネート、ポリアルキレンナフタレートおよび所望によりポリアルキレンテレフタレートの混合物は、テトラフルオロエチレンポリマーを含有しない、ポリマー配合物。
【請求項２】
ポリアルキレンナフタレート ０．２〜９９重量部を含有し、成分Ａ＋Ｂ＋Ｃ＋Ｄの重量部の合計が１００であることを特徴とする、請求項１記載のポリマー配合物。
【請求項３】
ポリアルキレンナフタレート ０．４〜８５重量部を含有し、成分Ａ＋Ｂ＋Ｃ＋Ｄの重量部の合計が１００であることを特徴とする、請求項１記載のポリマー配合物。
【請求項４】
ポリアルキレンナフタレート ０．６〜７５重量部を含有し、成分Ａ＋Ｂ＋Ｃ＋Ｄの重量部の合計が１００であることを特徴とする、請求項１記載のポリマー配合物。
【請求項５】
ポリカーボネート、ポリアルキレンテレフタレートおよびポリアルキレンナフタレートを含有することを特徴とする、請求項１記載のポリマー配合物。
【請求項６】
ポリカーボネート、グラフトポリマーおよびポリアルキレンナフタレートを含有することを特徴とする、請求項１記載のポリマー配合物。
【請求項７】
グラフトポリマー、ポリアルキレンナフタレートおよび所望によりポリアルキレンテレフタレートを含有することを特徴とする、請求項１記載のポリマー配合物。
【請求項８】
ポリカーボネートおよびポリアルキレンナフタレートを含有し、テトラフルオロエチレンポリマーを含まないことを特徴とする、請求項１記載のポリマー配合物。
【請求項９】
ポリエチレンナフタレートおよび／またはポリブチレンナフタレートをポリアルキレンナフタレートとして含有することを特徴とする、請求項１〜８いずれかに記載のポリマー配合物。
【請求項１０】
グラフトポリマーＢのグラフト骨格が、ジエンゴム、ＥＰ（Ｄ）Ｍゴム、アクリレート、ポリウレタン、シリコーン、クロロプレンおよびエチレン／ビニルアセテートゴムの群由来の少なくとも１種のゴムから選択されることを特徴とする、請求項１〜９いずれかに記載のポリマー配合物。
【請求項１１】
難燃剤、安定剤、顔料、離型剤、流れ補助剤および／または帯電防止剤の群の少なくとも１種の添加剤を含有することを特徴とする、請求項１〜１０いずれかに記載のポリマー配合物。
【請求項１２】
難燃剤として式（ＩＶ）のホスフェートを含有することを特徴とする、請求項１１記載のポリマー配合物：
【化１】
2004508425.tif 000014
式中、
Ｒ５、Ｒ６、Ｒ７およびＲ８は、それぞれ互いに独立して、Ｃ１−Ｃ８アルキル、所望によりハロゲン化された、Ｃ５−Ｃ６シクロアルキル、Ｃ６−Ｃ３０アリールまたはＣ７−Ｃ１２ アラルキルを意味し、それぞれ所望によりアルキルおよび／またはハロゲンによって置換される、
Ｘは、炭素数６〜３０の単環−または多環芳香族基を意味する、
ｋは、互いに独立して０または１であり得る、
Ｎは、０〜３０の値を表わす。
【請求項１３】
成形物の製造を目的とする、請求項１〜１１いずれかに記載のポリマー配合物の使用。
【請求項１４】
請求項１〜１２いずれかに記載のポリマー配合物を使用して調製されたことを特徴とする、特にケーシング成分、カバーシートおよび自動車分野の部品の成形物。
【発明の詳細な説明】
【０００１】
本発明は、特に改善された光学的特性を有する、変性ポリエステル含有ポリマー配合物、およびそれらの使用に関する。
【０００２】
欧州特許出願第０６０３６６４号には、例えば、ポリカーボネートおよびＡＢＳポリマーからなるポリマー配合物が記載されている。ポリカーボネートを含有するポリマー配合物の別の例は、日本公開特許公報第１０２４５４８１号および欧州特許出願第８４６７２９号でもみられる。
さらに、グラフトポリマーと結合したポリカーボネートは、欧州特許出願第０７８５２３４号に記載されている。
【０００３】
ポリエチレンテレフタレートおよびポリエチレンナフタレートを含有するポリマー配合物の使用も既知である。用途の主な範囲は、改善された特性を有するプラスチックボトルの製造である。このテーマは例えば下記の総論：
−　Ｅ． Ｎｕｎｅｓ， Ｊ． Ａｇｎｅｌｌｉ， Ｒ． Ｒｏｓｓｉ： Ｂｒａｚｉｌ． Ｐｏｌｉｍ． Ｔｅｃｎｏｌ． ８ （１９９８年） ５５−６７
−　Ｍ． Ｘａｎｔｈｏｓ， Ｈ． Ｗａｒｔｈ， Ｓ． Ｆａｋｉｒｏｖ （ｅｄ．）， Ｔｒａｎｓｒｅａｃｔｉｏｎｓ ｉｎ Ｃｏｎｄｅｎｓａｔｉｏｎ Ｐｏｌｙｍｅｒｓ， １０章， Ｗｉｌｅｙ， １９９９年
に記載されている。
【０００４】
さらに、国際特許出願公開第９８２４８４４号には、ポリエチレンテレフタレート／ポリエチレンナフタレート配合物のエステル交換の制御が記載されている。さらに、ボトルのＵＶ特性は、日本公開特許公報第０９３０２２０５号に記載されている。
【０００５】
光学的特性、特にそのもの自体の（ｎａｔｕｒａｌ）色調および色効果は、特に目に見える構成部分で、改善が必要とされている。
【０００６】
従って、本発明の目的は、例えば薄壁品を製造する場合、改善された色、改善されたそのもの自体の色調（より明るいそのもの自体の色調）および改善された加工特性を示す、ポリマー配合物を提供することにある。
【０００７】
この目的は、本発明による、ポリ（エステル）カーボネートＡ、グラフトポリマーＢまたはそれらの混合物からなる群から選択される成分と、ポリアルキレンナフタレートＣとを、所望によりさらにビニル（コ）ポリマーＤ１、ポリアルキレンテレフタレートＤ２またはそれらの混合物から選択される成分Ｄと共に含有するポリマー配合物であって、但しポリカーボネート、ポリアルキレンナフタレートおよび所望によりポリアルキレンテレフタレートの混合物は、テトラフルオロエチレンポリマーを含有しないものによって、達成される。
【０００８】
本発明による好ましいポリマー配合物は、特に下記を含有する：
１．　ポリカーボネート、ポリアルキレンテレフタレート（好ましくはポリブチレンテレフタレート）およびポリアルキレンナフタレート、
２．　ポリカーボネート、グラフトポリマーおよびポリアルキレンナフタレート、
３．　グラフトポリマーおよびポリアルキレンナフタレート、
４．　グラフトポリマー、ポリアルキレンテレフタレートおよびポリアルキレンナフタレート、または
５．　ポリカーボネートおよびポリアルキレンナフタレート
（テトラフルオロエチレンポリマーを含まない）
【０００９】
グラフトポリマーは、ビニル（コ）ポリマーによって全部または一部を置き換えてもよい。
【００１０】
記載のポリマー配合物は、好ましくは、ポリアルキレンナフタレート ０．２〜９９重量部を含有する。特に好ましくは０．４〜８５重量部、とりわけ好ましくは０．６〜７５重量部がポリアルキレンナフタレートである。ポリマー配合物は、ポリカーボネートＡ、グラフトポリマーＢまたはそれらの混合物 １〜９９．８重量部を含有し得る。１５〜９９．６重量部が好ましく、２５〜９９．４重量部が特に好ましい。
【００１１】
ポリマー配合物は、ビニル（コ）ポリマーおよびポリアルキレンテレフタレート、同じくそれらの混合物を、８５重量部以下で含有し得る。３〜８０重量部、特に５〜７５重量部が好ましい。使用した成分Ａ〜Ｄの合計は１００重量部である。
【００１２】
グループ１として下記の量が好ましい：
【表１】
2004508425.tif 000002
【００１３】
ポリカーボネート／ポリアルキレンナフタレート混合物がポリアルキレンテレフタレート ０重量部を超えて含有する場合、この後記は、好ましくは５〜７５重量部の量で存在する。
【００１４】
グループ２として下記の量（重量部）が好ましい：
【表２】
2004508425.tif 000003
【００１５】
グループ３として下記の量（重量部）が好ましい：
【表３】
2004508425.tif 000004
【００１６】
本発明はさらに、成形物の製造用のポリマー配合物の使用に関する。
【００１７】
成分Ａ
本発明によれば、成分Ａの使用に適した芳香族ポリカーボネートおよび／または芳香族ポリエステルカーボネートは、文献から公知であるかまたは文献から既知の方法で調製できる（芳香族ポリカーボネートの調製については、例えばシュネル著、「ケミストリー・アンド・フィジックス・オブ・ポリカーボネーツ」インターサイエンス・パブリッシャーズ、１９６４年、およびドイツ特許出願公開（Ａ）第１ ４９５ ６２６号、同（Ａ）第２ ２３２ ８７７号、同（Ａ）第２ ７０３ ３７６号、同（Ａ）第２ ７１４ ５４４号、同（Ａ）第３ ０００ ６１０号および同（Ａ）第３ ８３２ ３９６号を参照；芳香族ポリエステルカーボネートの調製については、例えばドイツ特許出願公開（Ａ）第３ ０７７ ９３４号を参照）。
【００１８】
芳香族ポリカーボネートは、例えばジフェノールとカルボン酸ハライド（好ましくはホスゲン）および／または芳香族ジカルボン酸ジハライド（好ましくはベンゼンジカルボン酸ジハライド）との反応により、場合によって連鎖停止剤（例えばモノフェノール）および所望により３官能以上の枝分かれ剤（例えば、トリフェノールまたはテトラフェノール）を用いた相境界法で調製される。
【００１９】
芳香族ポリカーボネートおよび／または芳香族ポリエステルカーボネートの調製のためのジフェノールは、好ましくは下記の式（Ｉ）である：
式（ＩＩＩ）；
【化２】
2004508425.tif 000005
式中、
Ａ１は、単結合、Ｃ１−Ｃ５アルキレン、Ｃ２−Ｃ５アルキリデン、Ｃ５−Ｃ６シクロアルキリデン、−Ｏ−、− ＳＯ−、−ＣＯ−、−Ｓ−、−ＳＯ２−、Ｃ６−Ｃ１２アリーレン（これらには、任意にヘテロ原子を含有する他の芳香環が縮合できる）、または式（ＩＩ）
【化３】
2004508425.tif 000006
または式（ＩＩＩ）
【化４】
2004508425.tif 000007
の基であり、
Ｂは、それぞれＣ１−Ｃ１２アルキル基（好ましくはメチル）、ハロゲン（好ましくは塩素および／または臭素）を表わし、
ｘは、それぞれ互いに独立して０、１または２を表わし、
ｐは、１または０であり、そして
Ｒ５およびＲ６は、各Ｘ１に対して独立して選択でき、かつ互いに独立して水素またはＣ１−Ｃ６アルキル、好ましくは水素、メチルおよび／またはエチルを表わし、
Ｘ１は、炭素を表わし、そして
ｍは、少なくとも１個の原子Ｘ１において、Ｒ５およびＲ６が共にアルキルである場合には、４〜７、好ましくは４または５を表わす。
【００２０】
好ましいジフェノールは、ヒドロキノン、レゾルシノール、ジヒドロキシジフェノール類、ビス−（ヒドロキシフェニル）−Ｃ１−Ｃ５−アルカン類、ビス−（ヒドロキシフェニル）−Ｃ５−Ｃ６−シクロアルカン類、ビス−（ヒドロキシフェニル）エーテル類、ビス−（ヒドロキシフェニル）スルホキシド類、ビス−（ヒドロキシフェニル）ケトン類、ビス−（ヒドロキシフェニル）スルホン類およびα，α−ビス−（ヒドロキシフェニル）−ジイソプロピルベンゼン類、および環上で臭素化されたおよび／また環上で塩素化されたそれらの誘導体である。
【００２１】
特に好ましいジフェノールは、４，４’−ジヒドロキシジフェニル、ビスフェノールＡ、２，４−ビス−（４−ヒドロキシフェニル）−２−メチルブタン、１，１−ビス−（４−ヒドロキシフェニル）−シクロヘキサン、１，１−ビス−（４−ヒドロキシフェニル）−３，３，５−トリメチルシクロヘキサン、４，４’−ジヒドロキシジフェニルスルフィド、４，４’−ジヒドロキシジフェニルスルホン、およびそれらの二−および四−臭素化または塩素化誘導体［例えば、２，２−ビス（３−クロロ−４−ヒドロキシフェニル）−プロパン、２，２−ビス（３，５−ジクロロ−４−ヒドロキシフェニル）−プロパンまたは２，２−ビス−（３，５−ジブロモ−４−ヒドロキシフェニル）−プロパンなどである。
【００２２】
２，２−ビス（４−ヒドロキシフェニル）プロパン（ビスフェノールＡ）が特に好ましい。
【００２３】
ジフェノールは、個別にまたは所望の混合物として使用できる。
【００２４】
ジフェノールは、文献から公知であるか、または文献より既知の方法で得ることができる。
【００２５】
熱可塑性芳香族ポリカーボネートの調製に好適な連鎖停止剤の例は、フェノール、ｐ−クロロフェノール、ｐ−ターシャリーブチルフェノールまたは２，４，６−トリブロモフェノールのみでなく、さらにドイツ特許出願公開（ＯＳ）第２８４２００５号に記載の４−（１，１，３，３−テトラメチルブチル）−フェノールのような長鎖アルキルフェノール、またはアルキル置換基中に合計８〜２０個の炭素原子を有するモノアルキルフェノールもしくはジアルキルフェノール（例えば、３，５−ジ−ターシャリーブチルフェノール、ｐ−イソオクチルフェノール、ｐ−ターシャリーオクチルフェノール、ｐ−ドデシルフェノールおよび２−（３，５−ジメチルヘプチル）−フェノールおよび４−（３，５−ジメチルヘプチル）−フェノール）である。使用される連鎖停止剤の量は、一般に、それぞれの事例で使用されるジフェノールの合計モルに対し０．５モル％〜１０モル％の間である。
【００２６】
熱可塑性芳香族ポリカーボネートは、重量平均分子量（Ｍｗ、例えば超遠心分離または光散乱測定法によって測定されるもの）１０，０００〜２００，０００、好ましくは２０，００〜８０，０００を有している。
【００２７】
熱可塑性芳香族ポリカーボネートは、既知の方法で、特に好ましくは３官能以上の化合物（例えば、フェノール基３個以上を有するもの）を、使用されるジフェノールの合計に対して０．０５〜２．０モル％組み込むことによって枝分かれできる。
【００２８】
ホモポリカーボネートとコポリカーボネートはいずれも適している。本発明によれば、成分Ａに関するコポリカーボネートを調製するために、ヒドロキシアリーロキシ末端基を有するポリジオルガノシロキサン（用いられるジフェノールの合計量に対して）１〜２５重量％、好ましくは２．５〜２５重量％使用することも可能である。これは、既知であるか（例えば米国特許第３４１９６３４号公報参照）または文献より公知の方法で調製できる。ポリジオルガノシロキサンを含有するコポリカーボネートの調製は、例えば、ドイツ特許出願公開（ＯＳ）第３３３４７８２号公報に記載されている。
【００２９】
ビスフェノールＡホモポリカーボネートに加えて、好ましいポリカーボネートは、好ましいかまたは特に好ましいと記載されている他のジフェノール、特に２，２−ビス（３，５−ジブロモ−４−ヒドロキシフェニル）−プロパンを、ジフェノールの合計モルに対し１５モル％まで有するビスフェノールＡのポリカーボネートである。
【００３０】
芳香族ポリエステルカーボネートの調製のための芳香族ジカルボン酸ジハライドは、好ましくはイソフタル酸、テレフタル酸、ジフェニルエーテル−４，４’−ジカルボン酸およびナフタレン−２，６−ジカルボン酸の二酸ジクロライドである。
【００３１】
イソフタル酸とテレフタル酸の二酸ジクロライドの比１：２０〜２０：１の混合物が特に好ましい。
【００３２】
カルボン酸ハライド、好ましくはホスゲンも、ポリエステルカーボネートの調製において二官能の酸誘導体として使用される。
【００３３】
芳香族ポリエステルカーボネートの調製に使用できる連鎖停止剤は、前述のモノフェノールに加えて、そのクロロカーボネート、および芳香族モノカルボン酸の酸クロライドであり、それらはＣ１−Ｃ２２−アルキル基で、またはハロゲン原子、並びに脂肪族Ｃ２−Ｃ２２−モノカルボン酸クロライドで任意に置換され得る。
【００３４】
連鎖停止剤の量は、フェノール系連鎖停止剤の場合はジフェノールのモルに対して、またモノカルボン酸クロライド系連鎖停止剤の場合はジカルボン酸ジクロライドのモルに対して、いずれの場合も０．１〜１０モル％である。
【００３５】
芳香族ポリエステルカーボネートも、共重合された芳香族ヒドロキシカルボン酸を含有し得る。
【００３６】
芳香族ポリエステルカーボネートは、既知の方法で直鎖および分岐され得る（これに対しては、ドイツ特許出願公開（ＯＳ）第２９４００２４号公報および同（ＯＳ）第３００７９３４号公報　参照）。
【００３７】
使用され得る枝分かれ剤は、例えばトリメシン酸トリクロライド、シアヌール酸トリクロライド、３，３’，４，４’−ベンゾフェノン−テトラカルボン酸テトラクロライド、１，４，５，８−ナフタレンテトラカルボン酸テトラクロライドまたはピロメリット酸テトラクロライドのような３官能以上のカルボン酸クロライド（使用されるジカルボン酸ジクロライドに対して）０．０１〜１．０モル％、またはフロログルシノール、４，６−ジメチル−２，４，６−トリ−（４−ヒドロキシフェニル）−ヘプト−２−エン、２，４，４−ジメチル−２，４，６−トリ−（４−ヒドロキシフェニル）−ヘプタン、１，３，５−トリ−（４−ヒドロキシフェニル）−ベンゼン、１，１，１−トリ−（４−ヒドロキシフェニル）−エタン、トリ−（４−ヒドロキシフェニル）−フェニルメタン、２，２−ビス［４，４−ビス（４−ヒドロキシフェニル）−シクロヘキシル］−プロパン、２，４−ビス（４−ヒドロキシフェニル−イソプロピル）−フェノール、テトラ−（４−ヒドロキシフェニル）−メタン、２，６−ビス（２−ヒドロキシ−５−メチルベンジル）−４−メチルフェノール、２−（４−ヒドロキシフェニル）−２−（２，４−ジヒドロキシフェニル）−プロパン、テトラ−（４−［４−ヒドロキシフェニルイソプロピル］−フェノキシ）−メタンおよび１，４−ビス［４，４’−ジヒドロキシトリフェニル）−メチル］−ベンゼンのような３官能以上のフェノール（使用されるジフェノールに対して）０．０１〜１．０モル％である。フェノール系枝分かれ剤は、反応容器にジフェノールと共に最初に導入でき、酸クロライド系枝分かれ剤は、酸ジクロライドと一緒に導入できる。
【００３８】
熱可塑性芳香族ポリエステルカーボネート中のカーボネート構造単位の含量は、所望の通りに変えることができる。カーボネート基の含量は、エステル基とカーボネート基の合計に対して、好ましくは１００モル％まで、特に８０モル％まで、特に好ましくは５０モル％までである。芳香族ポリエステルカーボネートのエステルおよびカーボネート含量はいずれも、重縮合物中に塊の形態かまたはランダムに分布され得る。
【００３９】
芳香族ポリカーボネートおよび芳香族ポリエステルカーボネートの相対溶液粘度（ηｒｅｌ）は、１．１８〜１．４の範囲、好ましくは１．２２〜１．３である（塩化メチレン溶液１００ ｍＬ中のポリカーボネートまたはポリエステル−カーボネート０．５ｇの溶液について２５℃で測定した値）。
【００４０】
熱可塑性芳香族ポリカーボネートおよびポリエステルカーボネートは、単独でまたは互いの所望の混合物で使用できる。
【００４１】
成分Ｂ
ゴム変性グラフトポリマーＢは、Ｂ．１．１および／またはＢ．１．２によるモノマーのランダム（コ）ポリマーと、Ｂ．１．１および／またはＢ．１．２のランダム（コ）ポリマーとグラフト化されたゴムＢ．２とを含有する。Ｂは、例えば米国特許出願第３ ２４３ ４８１号、同第３ ５０９ ２３７号、同第３ ６６０ ５３５号、同第４ ２２１ ８３３号、および同第４ ２３９ ８６３号に記載のように、バルク重合、溶液重合、またはバルク／懸濁重合法を使用して既知方法で製造できる。
【００４２】
モノマーＢ．１．１の例は、スチレン、α−メチルスチレン、ハロ−またはアルキル環置換スチレン類（ｐ−メチルスチレン、ｐ−クロロスチレンなど）、（メタ）アクリル酸Ｃ１−Ｃ８アルキルエステル類（メタクリル酸メチル、アクリル酸ｎ−ブチルおよびアクリル酸ｔ−ブチルなど）である。モノマーＢ．１．２の例は、不飽和ニトリル類（アクリロニトリル、メタクリロニトリルなど）、（メタ）アクリル酸Ｃ１−Ｃ８アルキルエステル類（メタクリル酸メチル、アクリル酸ｎ−ブチル、アクリル酸ｔ−ブチルなど）、不飽和カルボン酸の誘導体（無水物およびイミド）、マレイン酸無水物およびＮ−フェニルマレイミドなど、またはそれらの混合物、である。
【００４３】
好ましいモノマーＢ．１．１は、スチレン、α−メチルスチレンおよび／またはメタクリル酸メチルであり、好ましいモノマーＢ．１．２は、アクリロニトリル、マレイン酸および／またはメタクリル酸メチルである。
【００４４】
特に好ましいモノマーは、Ｂ．１．１スチレンおよびＢ．１．２アクリロニトリルである。
【００４５】
ゴム変性グラフトポリマーＢに適したゴムＢ．２は、例えばジエンゴム、ＥＰ（Ｄ）Ｍゴム、すなわちエチレン／プロピレンベースのもの、および所望によりジエン、アクリレート、ポリウレタン、シリコーン、クロロプレンおよびエチレン／ビニルアセテートゴムである。
【００４６】
好ましいゴムＢ．２は、ジエンゴム類（例えばブタジエン、イソプレンベースなど）、またはジエンゴム類の混合物、またはジエンゴムのコポリマー、または別のコポリマー可能なモノマー（例えばＢ．１．１およびＢ．１．２による）の混合物であって、但し成分Ｂ．２のガラス転移温度が１０℃以下、好ましくは−１０℃以下であることを条件とする。純粋なポリブタジエンゴムが特に好ましい。
【００４７】
成分Ｂは、必要に応じて、そして成分Ｂ．２のゴム特性が結果として損なわれなければ、成分Ｂはさらに、Ｂ．２に対して少量の、通常は５重量未満％、好ましくは未満２重量％未満の、架橋作用を有するエチレン性不飽和モノマーを含有し得る。架橋作用を有するモノマーの例は、アルキレンジオールジ（メタ）アクリレート類、ポリエステルジ（メタ）アクリレート類、ジビニルベンゼン、トリビニルベンゼン、トリアリルシアヌレート、アリル（メタ）アクリレート、マレイン酸ジアリルおよびフマル酸ジアリルである。
【００４８】
ゴム変性グラフトポリマーＢは、
Ｂ．１．１のモノマー ５０〜９９重量部、好ましくは６０〜９５重量部と、
Ｂ．１．２のモノマー １〜５０重量部、好ましくは５〜４０重量部との、
混合物 ５０〜９９重量部、好ましくは６５〜９８重量部、特に好ましくは７５〜９５重量部の、
ゴム成分Ｂ．２ １〜５０重量部、好ましくは２〜３５重量部、特に好ましくは５〜２５重量部の存在下でのグラフト重合によって得られる。グラフト重合は、バルクまたは溶液またはバルク／懸濁重合プロセスを使用して行なわれる。
【００４９】
ゴム変性グラフトポリマーＢを製造する場合、ゴム成分Ｂ．２は、モノマーＢ．１．１および／またはＢ．１．２の混合物中でのグラフト重合前に、溶解した形態で存在することが必要である。ゴム成分Ｂ．２は、Ｂ．１．１および／またはＢ．１．２中の溶解が不可能であるほど高度に架橋してはならず、またＢ．２がグラフト重合の出発時に既に別々の粒子の形態であってはならない。Ｂの製造物特性にとって重要なＢ．２の粒子の形態や高度の架橋は、その後のグラフト重合の過程中においてでのみ形成される（これに関して、例えば、Ｕｌｌｍａｎｎ， Ｅｎｃｙｃｌｏｐａｅｄｉｅ ｄｅｒ ｔｅｃｈｎｉｓｃｈｅｎ Ｃｈｅｍｉｅ， １９巻， ２８４頁など， 第４版， １９８０年参照）。
【００５０】
Ｂ．１．１とＢ．１．２のランダムコポリマーの一部は、通常は、ゴムＢ．２上またはその中にグラフトしたポリマーＢとして存在し、このグラフトコポリマーはポリマーＢ中で別々の粒子を形成する。Ｂ．１．１およびＢ．１．２の全コポリマー中の、Ｂ．１．１およびＢ．１．２のグラフトしたコポリマーの割合（すなわちグラフト収率（＝実際にグラフトしたグラフトモノマーと、使用されたグラフトモノマー総量との重量比×１００、％で記載する）は、ここでは２〜４０％、好ましくは３〜３０％、特に好ましくは４〜２０％がよい。
【００５１】
得られたグラフトしたゴム粒子の平均粒子直径（電子顕微鏡での計数で決定するもの）は、０．５〜５μｍ、好ましくは０．８〜２．５μｍの範囲である。
【００５２】
バルク重合によって製造されるグラフトポリマーの他に、本発明による成形組成物は、エマルション重合によって製造されたグラフトポリマーも含み得る。グラフトポリマーの記載は、好ましくはバルク重合によって製造されたものにも該当するが、エマルション重合によって製造されたものでもよい。
【００５３】
エマルショングラフトポリマー中のグラフト骨格の平均粒子直径（ｄ５０値）は、一般に０．０５〜５μｍ、好ましくは０．１０〜０．５μｍ、特に好ましくは０．２０〜０．４０μｍである。グラフト骨格のゲル含量は、少なくとも３０重量％、好ましくは少なくとも４０重量％である。
【００５４】
ＡＢＳグラフトポリマーは、特に好ましい”エマルショングラフトポリマー”である。
【００５５】
バルク重合によって製造された本発明の成分Ｂのグラフトポリマーと、エマルション重合によって製造されたグラフトポリマーとの重量比は、１００：０〜５０：５０、好ましくは８０：２０〜６０：４０である。
【００５６】
成分Ｃ
ポリアルキレンナフタレートが成分Ｃとして使用される（例えば欧州特許出願第０８４６７２９号参照）。この成分はポリエステルを含有し、特性はポリアルキレンテレフタレートのものと似ている。
【００５７】
成分Ｃのポリアルキレンナフタレートは、ホモポリマーであってもコポリマーであってもよい。成分Ｃのポリアルキレンナフタレートは、所望により置換されたナフタレンジカルボン酸またはそれらの反応性誘導体（ジメチルエステルまたは無水物など）と、脂肪族、環脂肪族またはアラリファティックジオールとの反応製造物であり、これらの反応生成物の混合物も含まれる。ナフタレンジカルボン酸上の置換基の例は、炭素数１〜４を有するアルキル基、アルキルアリール基およびハロゲンである。
【００５８】
ナフタレンジカルボン酸の他に、ポリアルキレンナフタレートは、炭素数８〜１４を有する他の芳香族または環脂肪族ジカルボン酸、または炭素数４〜１２を有する脂肪族ジカルボン酸の残基、例えばフタル酸、イソフタル酸、テレフタル酸、４，４’−ジフェニルジカルボン酸、コハク酸、アジピン酸、セバシン酸、アゼライン酸、シクロヘキサン二酢酸などの残基を、９８モル％まで、好ましくは７０モル％まで含有し得る。
【００５９】
エチレングリコールまたは１，４−ブタンジオール残基の他に、好ましいポリアルキレンナフタレトは、他の、炭素数２〜１２を有する脂肪族ジオールまたは炭素数６〜２１を有する環脂肪族ジオール、例えばエタンジオール、ブタンジオール、１，３−プロパンジオール、２−エチル−１，３−プロパンジオール、ネオペンチルグリコール、１，５−ペンタンジオール、１，６−ヘキサンジオール、１，４−シクロヘキサンジメタノール、３−エチル−２，４−ペンタンジオール、２−メチル−２，４−ペンタンジオール、２，２，４−トリメチル−１，３−ペンタンジオール、２−エチル−１，３−ヘキサンジオール、２，２−ジエチル−１，３−プロパンジオール、２，５−ヘキサンジオール、１，４−ジ−（β−ヒドロキシエトキシ）ベンゼン、２，２−ビス−（４−ヒドロキシシクロヘキシル）プロパン、２，４−ジヒドロキシ−１，１，３，３−テトラメチルシクロブタン、２，２−ビス−（４−（β−ヒドロキシエトキシフェニル）プロパン、および２，２−ビス−（４−ヒドロキシプロポキシフェニル）プロパン（ドイツ特許出願第２ ４０７ ６７４号、同第２ ４０７ ７７６号、同第２ ７１５ ９３２号）を、２０モル％まで、好ましくは１０モル％まで含有し得る。
【００６０】
ポリアルキレンナフタレートは、比較的少量の３価もしくは４価アルコール類または３もしくは４塩基性カルボン酸（例えばドイツ特許出願第１ ９００ ２７０号および米国特許第３ ６９２ ７４４号に記載）を組込んで、枝分れさせてもよい。好ましい枝分れ剤の例は、トリメシン酸、トリメリト酸、トリメチロールエタン、トリメチロールプロパンおよびペンタエリスリトールである。
【００６１】
特に好ましいポリアルキレンナフタレートは、ナフタレンジカルボン酸およびそれらの反応性誘導体（例えばそれらのジアルキルエステル）とエチレングリコールおよび／または１，４−ブタンジオールのみから製造されるもの、およびこれらのポリアルキレンナフタレートの混合物である。
【００６２】
ポリアルキレンナフタレートの混合物は、ポリエチレンナフタレート １〜５０重量％、好ましくは１〜３０重量％、およびポリブチレンナフタレート ５０〜９９重量％、好ましくは７０〜９９重量％を含有する。
【００６３】
好ましく使用されるポリアルキレンナフタレートは、一般に、固有粘度０．４〜１．５ｄｌ／ｇ、好ましくは０．５〜１．２ｄｌ／ｇを有する。ここで固有粘度は、フェノール／ｏ−ジクロロベンゼン（重量部比　１：１）中、２５℃においてウベローデ粘度計で測定される。
【００６４】
ポリアルキレンナフタレートは既知方法により製造できる。
【００６５】
成分Ｄ１
本発明により使用できる成分Ｄ１ビニル（コ）ポリマーは、
組：アクリロニトリル、メタクリロニトリル、Ｃ１−Ｃ８アルキルメタクリレート、Ｃ１−Ｃ８アルキルアクリレート、マレイン酸および／またはＮ−置換マレイミド類の少なくとも１種のモノマー（Ｄ．１．２）を用いて、
組：スチレン、α−メチルスチレンおよび／または環置換スチレン類、Ｃ１−Ｃ８アルキルメタクリレート、Ｃ１−Ｃ８アルキルアクリレートの少なくとも１種のモノマー（Ｄ．１．１）から、調製される。
【００６６】
Ｃ１−Ｃ８アルキルアクリレート類またはＣ１−Ｃ８アルキルメタクリレートは、それぞれアクリル酸またはメタクリル酸のエステル、および炭素数１〜８を有する一価アルコールのエステルである。メタクリル酸メチル、エチルおよびプロピルエステルが特に好ましい。メタクリル酸メチルが特に好ましいメタクリル酸エステルとして記載される。
【００６７】
成分Ｄ１の組成物を有する熱可塑性（コ）ポリマーは、成分Ｂを製造するためのグラフト重合中の二次生成物として、特に大量のモノマーが少量のゴムにグラフトする場合に生成し得る。本発明により使用される（コ）ポリマーＤ１の量は、グラフト重合の二次生成物を含まない。
【００６８】
成分Ｄ１（コ）ポリマーは樹脂を含み、熱可塑性であり、ゴムを含まない。
熱可塑性（コ）ポリマーＤ１は、Ｄ．１．１ ５０〜９９重量部、好ましくは６０〜９５重量部、およびＤ．１．２ ５０〜２重量部、好ましくは４０〜５重量部を含有する。
【００６９】
特に好ましい（コ）ポリマーＤ１は、アクリロニトリル、および所望によりメタクリル酸メチルを用いて、スチレンから、
アクリロニトリル、および所望によりメタクリル酸メチルを用いて、α−メチルスチレンから、または
アクリロニトリル、および所望によりメタクリル酸メチルを用いて、スチレンおよびα−メチルスチレンから、調製されたものである。
【００７０】
成分Ｄ１スチレン／アクリロニトリルコポリマーは既知であり、ラジカル重合、特にエマルション、懸濁、溶液またはバルク重合によって製造され得る。成分Ｄ１コポリマーは、好ましくは分子量Ｍｗ １５０００〜２０００００（重量平均、光散乱測定法または沈降分離法により測定）を有している。
【００７１】
本発明による、さらに特に好ましいコポリマーＤ１は、スチレンおよびマレイン酸から合成されるランダムコポリマーであり、これは対応するモノマーから連的バルクまたは溶液重合によって不完全転化で製造され得る。
【００７２】
本発明に適した、ランダムスチレン／マレイン酸コポリマーの２種の成分の割合は、広範な範囲で変えることができる。好ましいマレイン酸含量は、５〜２５重量％である。
【００７３】
本発明に適した成分Ｂランダムスチレン／マレイン酸コポリマーの分子量（数平均Ｍｎ）は、広範な範囲にわたって変えることができる。６００００〜２０００００の範囲が好ましい。これらの製造物に好ましい固有粘度は、０．３〜０．９である（ジメチルホルムアミド中、２５℃で測定；これに関して、Ｈｏｆｆｉｎａｎｎ， Ｋｒｏｍｅｒ， Ｋｕｈｎ， Ｐｏｌｙｍｅｒａｎａｌｙｔｉｋ Ｉ， Ｓｔｕｔｔｇａｒｔ １９７７年， ３１６頁などを参照）。
【００７４】
スチレンの代わりに、ビニル（コ）ポリマーＤ１は、環置換スチレン（ｐ−メチルスチレン、ビニルトルエン、２，４−ジチルスチレンなど）および他の置換スチレン（α−メチルスチレンなど）であって、所望により置換されたものも含有し得る。
【００７５】
成分Ｄ２
成分Ｄ２ポリアルキレンテレフタレートは、芳香族ジカルボン酸またはそれらの反応性誘導体（ジメチルエステルまたは無水物など）、および脂肪族、環脂肪族またはアラリファティックジオールから調製した反応製造物であり、これらの反応製造物の混合物も含む。
【００７６】
好ましいポリアルキレンテレフタレートは、ジカルボン酸成分に対して少なくとも８０重量％、好ましくは少なくとも９０重量％のテレフタル酸残基、およびジオール成分に対して少なくとも８０重量％、好ましくは少なくとも９０重量％のエチレングリコールおよび／または１，４−ブタンジオール残基を含有する。
【００７７】
好ましいポリアルキレンテレフタレートは、テレフタル酸残基の他に、炭素数８〜１４を有する他の芳香族または環脂肪族ジカルボン酸、または炭素数４〜１２を有する脂肪族ジカルボン酸の残基、例えばフタル酸、イソフタル酸、４，４’−ジフェニルジカルボン酸、コハク酸、アジピン酸、セバシン酸、アゼライン酸、シクロヘキサン二酢酸の残基などを、２０モル％まで、好ましくは１０モル％まで含有し得る。
【００７８】
エチレングリコール基またはブタン−１，４−ジオール基に加えて、好ましいポリアルキレンテレフタレートは、炭素数３〜１２の他の脂肪族ジオールまたは炭素数６〜２１の脂環式ジオール（例えば、プロパン−１，３−ジオール、２−エチルプロパン−１，３−ジオール、ネオペンチルグリコール、ペンタン−１，５−ジオール、ヘキサン−１，６−ジオール、シクロヘキサン−１，４−ジメタノール、３−エチルペンタン−２，４−ジオール、２−メチルペンタン−２，４−ジオール、２，２，４−トリメチルペンタン−１，３−ジオール、２−エチルヘキサン−１，３−ジオール、２，２−ジエチルプロパン−１，３−ジオール、ヘキサン−２，５−ジオール、１，４−ジ−（β−ヒドロキシエトキシ）−ベンゼン、２，２−ビス−（４−ヒドロキシシクロヘキシル）プロパン、２，４−ジヒドロキシ−１，１，３，３−テトラメチルシクロブタン、２，２−ビス−（４−β−ヒドロキシエトキシ−フェニル）−プロパンおよび２，２−ビス−（４−ヒドロキシプロポキシフェニル）プロパンの残基）を２０モル％まで、好ましくは１０モル％まで含有し得る（ドイツ特許出願公開（ＯＳ）第２４０７６７４号公報、同第２４０７７７６号公報および同第２７１５９３２号公報）。
【００７９】
ポリアルキレンテレフタレートは、例えば、ドイツ特許出願公開（ＯＳ）第１９００２７０号公報および米国特許第３６９２７４４号明細書に記載の、３価もしくは４価アルコールまたは３塩基性もしくは４塩基性カルボン酸を比較的少量組み込むことによって枝分かれできる。好ましい枝分かれ剤の例は、トリメシン酸、トリメリット酸、トリメチロールエタンおよび−プロパン、並びにペンタエリスリトールである。
【００８０】
特に好ましいポリアルキレンテレフタレートは、テレフタル酸およびその反応性誘導体（例えば、そのジアルキルエステル）とエチレングリコールおよび／またはブタン−１，４−ジオールのみから調製されたもの、およびこれらのポリアルキレンテレフタレートの混合物である。
【００８１】
ポリアルキレンテレフタレートの混合物は、ポリエチレンテレフタレートを１〜５０重量％、好ましくは１〜３０重量％、そしてポリブチレンテレフタレートを５０〜９９重量％、好ましくは７０〜９９重量％含有している。
【００８２】
好ましく使用されるポリアルキレンテレフタレートは、一般に、固有粘度０．４〜１．５ｄＬ／ｇ、好ましくは０．５〜１．２ｄＬ／ｇを有する。ここで、固有粘度はフェノール／ｏ−ジクロロベンゼン（重量部比　１：１）中、２５℃においてウベローデ粘度計で測定される。
【００８３】
ポリアルキレンテレフタレートは、既知の方法で調製できる（例えば、クンシュトストッフ−ハンドブッフ、第ＶＩＩＩ巻、第６９５頁以降、カール−ハンサー−フェルラーク、ミュンヘン１９７３年）。
【００８４】
添加剤
本発明によるポリマー配合物は、通常使用される添加剤、例えば難燃剤、たれ防止剤、非常に細かく分割された無機化合物、潤滑剤および離型剤、核形成剤、静電気防止剤、安定化剤、充填剤および補強材、さらに染料および顔料などを含有してもよい。
【００８５】
本発明によるポリマー配合物は、一般に、総重量に対して０．０１〜２０重量％の難燃剤を含有する。例として挙げられる難燃剤は、有機ハロゲン化合物（デカブロモビスフェニルエーテル、テトラブロモビスフェノールなど）、無機ハロゲン化合物（臭化アンモニウムなど）、窒素化合物（メラミン、メラミン／ホルムアルデヒド樹脂）、無機水酸化物化合物（水酸化マグネシウム、水酸化アルミニウムなど）、無機化合物、例えば酸化アルミニウム、二酸化チタン、酸化アンチモン、メタホウ酸バリウム、ヒドロキソアンチモン酸塩、酸化ジルコニウム、水酸化ジルコニウム、酸化モリブデン、モリブデン酸アンモニウム、ホウ酸スズ、ホウ酸アンモニウム、メタホウ酸バリウム、および酸化スズ、さらにシロキサン化合物類である。
【００８６】
欧州特許出願第０３６３６０８号、同第０３４５５２２号または同第０６４０６５５号に記載されているリン化合物も、難燃剤化合物として使用できる。
【００８７】
このようなリン化合物は、例えば式（ＩＶ）のリン化合物である：
【化５】
2004508425.tif 000008
式中、
Ｒ５、Ｒ６、Ｒ７およびＲ８は、それぞれ互いに独立して、Ｃ１−Ｃ８アルキル、所望によりハロゲン化された、Ｃ５−Ｃ６シクロアルキル、Ｃ６−Ｃ３０アリールまたはＣ７−Ｃ１２ アラルキルで、それぞれ所望によりアルキル（好ましくはＣ１−Ｃ４アルキル）および／またはハロゲン（好ましくは塩素、臭素）によって置換される、を意味する。
【００８８】
Ｒ５、Ｒ６、Ｒ７およびＲ８は、好ましくは、互いに独立してＣ１−Ｃ４アルキル、フェニル、ナフチルまたはフェニル−Ｃ１−Ｃ４アルキルを表わす。これらとして、芳香族基Ｒ１６、Ｒ１７、Ｒ１８およびＲ１９は、ハロゲンおよび／またはアルキル基、好ましくは塩素、臭素および／またはＣ１−Ｃ４アルキルで置換され得る。特に好ましいアリール基は、クレシル、フェニル、キシレニル、プロピルフェニルまたはブチルフェニル、ならびに対応するそれらの臭素化および塩素化誘導体である。
【００８９】
Ｘ：式（ＩＶ）中、炭素数６〜３０の単環−または多環芳香族基を意味する。ジフェニルフェノール、ビスフェノールＡ、レゾルシノールまたはヒドロキノン、あるいはこれらの塩素化または臭素化誘導体から得られる。
ｋ：式（ＩＶ）中、互いに独立して０または１であり得、ｎは好ましくは１である。
Ｎ： ０〜３０の値、好ましくは平均値０．３〜２０、特に好ましくは０．５〜１０、とりわけ０．５〜６を表わす
【００９０】
好ましくは、式（ＩＶ）のリン化合物の混合物は、リン化合物の総量に対して、式（ＩＶ）のモノリン化合物の少なくとも１種１０〜９０重量％、好ましくは１２〜４０重量％と、オリゴマーのリン化合物の少なくとも１種またはオリゴマーのリン化合物の混合物１０〜９０重量％、好ましくは６０〜８８重量％を含有する。
【００９１】
式（ＩＶ）のモノリン化合物は、特にトリブチルホスフェート、トリス（２−クロロエチル）ホスフェート、トリス（２，３−ジブロモプロピル）ホスフェート、トリフェニルホスフェート、トリクレシルホスフェート、ジフェニルクレシルホスフェート、ジフェニルオクチルホスフェート、ジフェニル−２−エチルクレシルホスフェート、トリ（イソプロピルフェニル）ホスフェート、ハロゲン置換アリールホスフェート類、メチルホスホン酸ジメチルエステル、メチルホスホン酸ジフェニルエステル、フェニルホスホン酸ジエチルエステル、トリフェニルホスフィンオキシドまたはトリクレシルホスフィンオキシドである。
【００９２】
式（ＩＶ）のモノマーおよびオリゴマーのリン化合物の混合物は、平均Ｎ値０．３〜２０、好ましくは０．５〜１０、特に０．５〜６を有する。
【００９３】
上述のリン化合物は既知である（例えば欧州特許出願第０３６３ ６０８号、同第０６４０ ６５５号、同第０５４２ ５２２号参照）か、または既知方法と同様の方法で調製することができる（例えば Ｕｌｌｍａｎｎｓ Ｅｎｚｙｋｌｏｐａｅｄｉｅ ｄｅｒ ｔｅｃｈｎｉｓｃｈｅｎ Ｃｈｅｍｉｅ， 第１８巻、３０１ページなど、１９７９年；Ｈｏｕｂｅｎ−Ｗｅｙｌ， Ｍｅｔｈｏｄｅｎ ｄｅｒ ｏｒｇａｎｉｓｃｈｅｎ Ｃｈｅｍｉｅ， １２／１巻、４３ページ；Ｂｅｉｌｓｔｅｉｎ 第６巻、１７７ページ）。
【００９４】
本発明によるポリマー配合物は、所望により、式（ＩＶ）の化合物と異なる難燃剤を、２０重量部までの量で含有する。相乗作用を有する難燃剤が好ましい。例として挙げられるさらなる難燃剤は、有機ハロゲン化合物（デカブロモビスフェニルエーテル、テトラブロモビスフェノールなど）、無機ハロゲン化合物（臭化アンモニウムなど）、窒素化合物（メラミン、メラミン／ホルムアルデヒド樹脂）、またはシロキサン化合物類である。本発明によるポリマー配合物は、所望により、これらの無機化合物以外の無機物質、例えば無機水酸化物化合物（水酸化マグネシウム、水酸化アルミニウムなど）、無機化合物、例えば酸化アルミニウム、酸化アンチモン、メタホウ酸バリウム、ヒドロキソアンチモン酸塩、酸化ジルコニウム、水酸化ジルコニウム、酸化モリブデン、モリブデン酸アンモニウム、ホウ酸亜鉛、ホウ酸アンモニウム、メタホウ酸バリウム、および酸化スズを、含有する。
【００９５】
本発明による熱可塑性ポリマー配合物は、さらに、本発明によるポリマー配合物の難燃剤特性に好影響をもたらす、非常に細かく分割された無機化合物を含有し得る。これらの無機化合物には、周期表の主要分類１〜５または副分類１〜８、好ましくは主要分類２〜５または副分類４〜８、特に好ましくは主要分類３〜５または副分類４〜８の１種またはそれ以上の金属と、酸素、硫黄、ホウ素、リン、炭素、窒素、水素および／またはケイ素の元素との化合物が含まれる。
【００９６】
好ましい化合物は、例えば酸化物、水酸化物、水含有酸化物、硫酸塩、亜硫酸塩、硫化物、炭酸塩、カーバイド、硝酸塩、亜硝酸塩、窒化物、ホウ酸塩、ケイ酸塩、リン酸塩、水素化物、亜リン酸塩、またはホスホン酸塩である。
【００９７】
好ましい非常に細かく分割された無機化合物は、例えば ＴｉＮ、ＴｉＯ２、ＳｎＯ２、ＷＣ、ＺｎＯ、Ａｌ２Ｏ３、ＡｌＯ（ＯＨ）、ＺｒＯ２、Ｓｂ２Ｏ３、ＳｉＯ２、酸化鉄、Ｎａ２ＳＯ４、ＢａＳＯ４、酸化バナジウム、ホウ酸亜鉛、ケイ酸塩（ケイ酸アルミニウム、ケイ酸マグネシウムおよび１次元、２次元もしくは３次元ケイ酸塩など）であって、これらの混合物およびドープ処理した化合物も使用できる。これらのナノスケールの粒子は、ポリマーとのより優れた相溶性を達成するために、表面を有機分子で変性することもできる。疎水性または親水性表面がこの方法で得られる。
【００９８】
平均粒子直径は、２００ｎｍ以下、好ましくは１５０ｎｍ以下、特に１〜１００ｎｍである。
【００９９】
粒子の大きさおよび粒子直径は、通常、Ｗ． Ｓｃｈｏｌｔａｎ ｅｔ ａｌ．， Ｋｏｌｌｏｉｄ−Ｚ． ｕｎｄ Ｚ Ｐｏｌｙｍｅｒｅ ２５０ （１９７２）， ７８２−７９６頁の方法によって超遠心分離測定により決定される平均粒子直径ｄ５０を意味する。
【０１００】
無機化合物は、粉末、ペースト、ゾル、分散体または懸濁液の形態であり得る。粉末は、分散体、ゾルまたは懸濁液からの沈降により得られる。
【０１０１】
粉末は、通常使用される方法、例えば成形組成物と非常に細かく分割された無機粉末との直接混練または押出を使用して、熱可塑性物質中に組込むことができる。好ましい方法は、例えば、難燃剤添加物、他の添加物、モノマー、溶媒の、成分Ａ中でのマスターバッチの製造、または成分ＢまたはＣの分散体と非常に細かく分割された無機物質の分散体、懸濁液、ペーストまたはゾルとの同時沈降である。
【０１０２】
熱可塑性ポリマー配合物は、無機充填剤および補強材、例えば（所望により切断または粉末化）ガラス繊維、ガラスビーズ、ガラス球、層状補強材、例えばカオリン、タルク、マイカ、ケイ酸塩、クォート、タルカムパウダー、二酸化チタン、珪灰石、マイカ、カーボン繊維、またはそれらの混合物を含有し得る。切断または粉末化ガラス繊維が補強材として使用するのに好ましい。好ましい繊維は、補強作用を有し得るものであるが、ガラス球、マイカ、ケイ酸塩、クオート、タルク、タルカムパウダー、二酸化チタン、珪灰石である。
【０１０３】
充填または補強ポリマー配合物は、充填または補強ポリマー成形組成物に対して、６０重量％まで、好ましくは１０〜４０重量％の充填剤および／または補強材を含有する。
【０１０４】
さらに、フッ素化ポリオレフィンを使用してもよい。フッ素化ポリオレフィンは高分子量であり、そして−３０℃を超える、一般に１００℃を超えるガラス転移温度、フッ素含量：好ましくは６５〜７６重量％、特に７０〜７６重量％、平均粒子径ｄ５０：０．０５〜１０００μｍ、好ましくは０．０８〜２０μｍを有する。フッ素化ポリオレフィンＥは、一般に１．２〜２．３ ｇ／ｃｍ３の密度を有する。
【０１０５】
好ましいフッ素化ポリオレフィンは、ポリテトラフルオロエチレン、ポリビニリデンフッ化物、テトラフルオロエチレン／ヘキサフルオロプロピレンおよびエチレン／テトラフルオロエチレンコポリマーである。
フッ素化ポリオレフィンは既知である（欧州特許出願第０６４０６５５号参照）。
【０１０６】
本発明によって、フッ素化ポリオレフィンＥは、特殊な調製形態：
エマルション型のフッ素化ポリオレフィンＥまたはポリオレフィン混合物を、成分Ａ〜Ｃの少なくとも１種のエマルションを混合し、それから凝集させた、成分Ａ〜Ｃの少なくとも１種を含む凝集混合物として、
または、
粉体型のフッ素化ポリオレフィンＥを、成分Ａ〜Ｃの少なくとも１種の粉体または顆粒と配合し、そして、一般に２０８℃〜３３０℃の温度で、通常使用される装置（インターナルミキサ、押出機、または２軸スクリューなど）で溶融中でコンパウンドした、成分Ａ〜Ｃの少なくとも１種を含むプレ化合物として、
で使用される。
【０１０７】
適したテトラフルオロエチレンポリマーエマルションは、市販の製品であって、例えばデュポン社からテフロン（登録商標）３０Ｎとして入手可能である。
【０１０８】
本発明は、ポリマー配合物の製造方法も包含する。
【０１０９】
成分Ａ〜Ｅを含有する本発明のポリマー配合物は、それぞれの成分を既知方法で配合し、そしてインターナルニーダー、押出機および２軸スクリューなどの通常使用される装置などで、２００℃〜３００℃の温度で溶融コンパウンド化および溶融押出に付することで調製される。フッ素化ポリオレフィンは、好ましくは、前記凝集混合物の形態で用いられる。
【０１１０】
個別の成分を、既知の方法で、連続しておよび同時の両方で、約２０℃（室温）および高温の両方で配合することができる。
【０１１１】
本発明によるポリマー配合物は、あらゆるタイプの成形物品の製造に使用できる。特に、射出成形で成形物品を製造できる。製造できる成形物品の例は：あらゆる種類のケーシング部分（例えばジューサー、コーヒーメーカー、フードミキサーなどの家庭用電気器具、およびコンピューター、プリンター、モニターのような事務用機器）、または建築分野におけるカバーシートおよび自動車分野に関する部品である。これは、非常に優れた電気特性を有するので、電気工学分野でも使用できる。
【０１１２】
ポリマー配合物は、薄壁成形物の製造（例えばデータ加工ケーシング成分）に、特に適している。プラスチックに、ノッチ付衝撃強さおよび応力割れ抵抗に関して特に厳しい要求がかかるからである。
【０１１３】
加工のもう一つの様式は、予め製造されたシートまたはフィルムからの加熱成形による成形物品の製造である。
【０１１４】
本発明を、下記の幾つかの実施例でさらに詳しく説明する。
【０１１５】
使用する物質の定義
【表４】
2004508425.tif 000009
引張強さはＩＳＯ５２７で測定
破壊時の伸び率はＩＳＯ５２７で測定
溶融容積比はＩＳＯ１１３３で測定
【０１１６】
そのもの自体の色調を視覚評価する。本発明による実施例１の輝き（ｌｉｇｈｔｅｎｉｎｇ）の度合い（＋， ＋＋）を、対照として比較例を基準（値”０”）として評価した。
【０１１７】
２．表
【表５】
2004508425.tif 000010
本発明による成形組成物は、改善されたフロー、機械的特性およびそのもの自体の色調を含む特性の、好適な組合せを特徴とする。驚くべきことに、成分Ｃ１またはＣ２を加えることにより、先行技術と比較してそのもの自体の色調が明確に改善され、着色顔料を添加するものとは対照的に、機械的特性も併せて改善された。フロー（ここでは溶融体積流量として記載する）も増加した。
【０１１８】
【表６】
2004508425.tif 000011
本発明による成形組成物は、機械的特性および熱特性、そしてそのもの自体の色調の好適な組合せを特徴とする。成分Ｃ１またはＣ２を加えることにより、先行技術と比較してそのもの自体の色調が明確に改善された。その一方、機械的特性（ノッチ付衝撃強さおよび破壊時の伸び率）も維持または改善された。さらに、ヴァイキャット温度の上昇（多くの適用に有利である）も達成された。
【０１１９】
【表７】
2004508425.tif 000012
本発明による成形組成物は、改善されたそのもの自体の色調およびフロー特性または機械的特性を含む特性の、好適な組合せを特徴とする。驚くべきことに、成分Ｃ１またはＣ２を加えることにより、先行技術と比較してそのもの自体の色調が添加によって（＋）に明確に改善された。その一方、機械的およびレオロジー特性（それぞれノッチ付衝撃強さおよび溶融体積流量など）も維持された。
【０１２０】
【表８】
2004508425.tif 000013
本発明による成形組成物は、非常に魅力的な真珠光沢効果を示す。ノッチ付衝撃強さを保持し、破壊時の伸び率が改善された材料から、形態電話のケーシングを有効に製造することができる。
【国際公開パンフレット】
2004508425.tif 000015
2004508425.tif 000016
2004508425.tif 000017
2004508425.tif 000018
2004508425.tif 000019
2004508425.tif 000020
2004508425.tif 000021
2004508425.tif 000022
2004508425.tif 000023
2004508425.tif 000024
2004508425.tif 000025
2004508425.tif 000026
2004508425.tif 000027
2004508425.tif 000028
2004508425.tif 000029
2004508425.tif 000030
2004508425.tif 000031
2004508425.tif 000032
2004508425.tif 000033
2004508425.tif 000034
2004508425.tif 000035
2004508425.tif 000036
2004508425.tif 000037
2004508425.tif 000038
2004508425.tif 000039
2004508425.tif 000040
2004508425.tif 000041
2004508425.tif 000042
2004508425.tif 000043
2004508425.tif 000044
2004508425.tif 000045
2004508425.tif 000046
2004508425.tif 000047
【国際公開パンフレット（コレクトバージョン）】
2004508425.tif 000048
【国際調査報告】
2004508425.tif 000049
2004508425.tif 000050
2004508425.tif 000051
2004508425.tif 000052
2004508425.tif 000053
2004508425.tif 000054
2004508425.tif 000055
2004508425.tif 000056
2004508425.tif 000057
2004508425.tif 000058